СТАЛЬНЫЕ КОМПОЗИЦИИ, СПОСОБЫ ИХ ПОЛУЧЕНИЯ И ИХ ПРИМЕНЕНИЕ В ПРОИЗВОДСТВЕ ГИЛЬЗ ПАТРОНА КОЛЬЦЕВОГО ВОСПЛАМЕНЕНИЯ

1. Стальная композиция для гильз боеприпасов кольцевого воспламенения, содержащая:
от приблизительно 0,03 до приблизительно 0,18 мас.% углерода;
от приблизительно 0,15 до приблизительно 1,60 мас.% кремния;
от приблизительно 0,60 до приблизительно 2,50 мас.% марганца;
от больше чем 0 до приблизительно 0,025 мас.% фосфора;
от больше чем 0 до приблизительно 0,025 мас.% серы; и
от приблизительно 0,20 до приблизительно 0,08 мас.% алюминия по общей массе композиции.
2. Композиция по п. 1, дополнительно содержащая один или более металлических элементов, выбираемых из группы, состоящей из кобальта, ниобия, хрома, меди, молибдена, никеля, титана, ванадия, циркония, а также их смесей и сплавов.
3. Композиция по п. 2, в которой один или более металлических элементов, присутствующих в композиции, составляют обычно не более, чем приблизительно 0,22 мас.% по общей массе композиции.
4. Композиция по п. 1, в которой:
углерод составляет от приблизительно 0,05 до приблизительно 0,13 мас.%;
кремний составляет от приблизительно 0,15 до приблизительно 0,50 мас.%;
марганец составляет от приблизительно 0,70 до приблизительно 2,50 мас.%;
фосфор составляет приблизительно 0,025 мас.%;
сера составляет приблизительно 0,025 мас.%;
алюминий составляет от приблизительно 0,20 до приблизительно 0,08 мас.%; и
один или более металлических элементов составляют обычно меньше чем приблизительно 0,22 мас.%,
по общей массе композиции.
5. Композиция по п. 2, в которой:
углерод составляет от приблизительно 0,16 до приблизительно 0,18 мас.%;
кремний составляет от приблизительно 1,25 до приблизительно 1,55 мас.%;
марганец составляет от приблизительно 1,9 до приблизительно 2,1 мас.%;
фосфор составляет приблизительно 0,02 мас.%;
сера составляет приблизительно 0,02 мас.%;
алюминий присутствует в количестве от приблизительно 0,025 до приблизительно 0,055 мас.%;
медь присутствует в количестве меньше чем приблизительно 0,06 мас.%;
никель присутствует в количестве меньше чем приблизительно 0,04 мас.%;
хром присутствует в количестве меньше чем приблизительно 0,06 мас.%; и
молибден присутствует в количестве меньше чем приблизительно 0,02 мас.% по общей массе композиции.
6. Композиция по п. 2, в которой:
углерод составляет от приблизительно 0,126 до приблизительно 0,154 мас.%;
кремний составляет от приблизительно 0,395 до приблизительно 0,605 мас.%;
марганец составляет от приблизительно 1,75 до приблизительно 1,95 мас.%;
фосфор составляет приблизительно 0,02 мас.%;
сера составляет приблизительно 0,005 мас.%;
алюминий присутствует в количестве от приблизительно 0,02 до приблизительно 0,06 мас.%;
медь присутствует в количестве меньше чем приблизительно 0,06 мас.%;
никель присутствует в количестве меньше чем приблизительно 0,04 мас.%;
хром присутствует в количестве меньше чем приблизительно 0,06 мас.%; и
молибден присутствует в количестве меньше чем приблизительно 0,02 мас.% по общей массе композиции.
7. Способ обработки стали для использования в гильзе патрона кольцевого воспламенения, содержащий:
получение стальной композиции, имеющей первоначальную толщину;
холодную прокатку стальной композиции для того, чтобы уменьшить первоначальную толщину по меньшей мере на 70% для того, чтобы произвести холоднокатаную стальную композицию, имеющую промежуточную толщину;
выполнение первого отжига и последующего охлаждения стальной композиции с промежуточной толщиной для того, чтобы произвести отожженную промежуточную стальную композицию;
холодную прокатку отожженной промежуточной стальной композиции до толщины, уменьшенной на величину от приблизительно 20% до приблизительно 35% от промежуточной толщины промежуточной стальной композиции, для того, чтобы произвести стальную композицию, имеющую окончательную толщину;
выполнение второго отжига и последующего охлаждения стальной композиции, имеющей окончательную толщину, для того, чтобы произвести окончательную композицию отожженной стали, имеющую окончательную толщину;
непрерывное плакирование окончательной композиции отожженной стали, имеющей окончательную толщину.
8. Способ по п. 7, в котором первый и второй отжиг проводятся как периодический процесс.
9. Способ по п. 7, в котором первый и второй отжиг проводятся как непрерывный процесс.
10. Способ по п. 7, в котором непрерывное плакирование выполняется перед второй стадией холодной прокатки.
11. Способ по п. 10, в котором непрерывное плакирование, выполняемое перед второй стадией холодной прокатки, является дополнением к непрерывному плакированию, выполняемому после второго отжига.
12. Способ по п. 10, в котором непрерывное плакирование, выполняемое перед второй стадией холодной прокатки, выполняется вместо непрерывного плакирования после второго отжига.
13. Способ по п. 7, в котором непрерывное плакирование может включать в себя осаждение элемента, выбираемого из группы, состоящей из цинка, латуни, а также их комбинаций и сплавов.
14. Способ обработки стальной композиции для формования гильзы патрона кольцевого воспламенения, содержащий:
получение стальной композиции, имеющей первоначальную толщину;
холодную прокатку стальной композиции для того, чтобы произвести стальную композицию, имеющую окончательную толщину;
отжиг и последующее охлаждение стальной композиции, имеющей окончательную толщину, для того, чтобы произвести окончательную композицию отожженной стали, имеющую окончательную толщину; и
непрерывное плакирование окончательно отожженного стального материала, имеющего окончательную толщину.